Brevet FR3051483A1 (20171124)
REVENDICATIONS1. Matériau composite enrichi en Si électrochimiquement actif de formule (I-M) : (1-z)M +zSi (I-M) Où M est une matrice composite de dispersion à base de Ti et Ni, et au moins un élément choisi parmi Si et/ou Sn ; Et 0\n<CLM>\1\tMatériau composite enrichi (I-M) selon la revendication 1 telle que la matrice composite de dispersion M est choisie parmi les matrices suivantes : a. Les matrices composites de dispersion à base de Ni, Ti et Sn de formule M1: NixTiySni-(x+y) (M1) Où 0.205xe.30 ; 0.205yÉ0.30 ; b. Les matrices composites de dispersion à base de Ni, Ti et Si de formule M2: N ix:r iy'S i 1 «41) (M2) Où 0.20.5_x'50.30 ; 0.20S0.30 ; et c. Les matrices composites de dispersion mixtes M3 constituées des matrices M1 et M2 définies en a. et b. ci-dessus, selon la formule : M3=aM1+(1-a)M2 Où 0\n<CLM>\1\tMatériau composite enrichi (I-M) selon la revendication 1 ou 2 telle que la matrice composite de dispersion est la matrice M1, répondant à la formule (I-M1) : (1-z)M1 +zSi (I-M1) Où z est tel que défini en revendication\n<CLM>\1\t4. Matériau composite enrichi selon la revendication 1, 2 ou 3 de formule (I-M1) : Nixo_Jiy(,_z)Sno-zxi-x-y)Siz (I-M1) 3051483 20 Où 0.205)(5.0.30 ; 0.20y50.30 ; 0\n<CLM>\1\tMatériau composite enrichi selon la revendication 1 ou 2 telle que la matrice composite de dispersion est la matrice M2, Répondant à la formule (I-M2) : (1-z')M2+z'Si (I-M2) 10 Où z' est égal à z, tel que défini en revendication\n<CLM>\1\t6. Matériau composite enrichi selon la revendication 1, 2 ou 5 de formule (I-M2) : Nix,(1_z,)Tiy,(1_2)Si1-w+i)(1-f) (I-M2) Où 15 0.205_x'50.30 ; 0.20y'5.0.30 ; 0\n<CLM>\1\tMatériau composite enrichi selon la revendication 1 ou 2 telle que la matrice 20 composite de dispersion est la matrice M3, revendication\n<CLM>\1\tRépondant à la formule (I-M3) : (1-z")M3 +z"Si (I-M3) Où z" est égal à z, tel que défini en 25\n<CLM>\1\tMatériau composite enrichi selon la revendication 1, 2 ou 7 de formule (I-M3) : NI[ +a(x_xui-z")Tiv+a(y-y)i(1-z")Snao-x-mi-z")Sio-axl-x'-y)(1-z")+z" (I-M3) Où 0.20x50.30 ; 0.205_x'0.30 ; 30 0\n<CLM>\1\tMatériau composite enrichi (I-M) passivé comprenant le matériau composite enrichi de formule (I-M) selon l'une quelconque des revendications 1 à 8 et une couche superficielle de passivation. 5\n<CLM>\1\tMatériau composite enrichi (I-M) passivé selon la revendication 9 telle que la couche de passivation est à base de phosphate.\n<CLM>\1\tElectrode comprenant : a. un matériau composite enrichi (I-M) ou leurs mélanges selon l'une 10 quelconque des revendications 1 à 8 et/ou b. un matériau composite enrichi (I-M) passivé ou leurs mélanges selon la revendication 9 ou\n<CLM>\1\t12. Procédé de préparation du matériau composite enrichi de formule (I-M) selon l'une 15 quelconque des revendications 1 à 8 comprenant l'étape de broyage de Si : i. Soit avec ladite matrice composite de dispersion M, Au moyen de z part de Si et de (1-z) part de la dite matrice composite de dispersion M, Où z est tel que défini en revendication 1, 20 ii. Soit avec les autres éléments constituant la matrice composite ou avec les alliages contenant lesdits éléments.\n<CLM>\1\tProcédé selon la revendication 12 tel que lorsque le dit matériau composite enrichi (I-M) ne contient pas de Sn, Si est cobroyé avec Si, Ti, Ni en proportions 25 stoechiométriques.\n<CLM>\1\tProcédé selon la revendication 12 tel que lorsque le matériau composite enrichi (I-M) contient du Sn, ledit procédé comprend le broyage de Si avec les alliages Ni3'Sn4 et Ti6Sn5 où n est compris entre 0,3 et 0,7. 30\n<CLM>\1\tMatrice composite de dispersion de formule (M1) NixTi yS n 1 -(x+y) (M1) Où 0.205)(5.0.30 35 0.2050.30 3051483 22\n<CLM>\1\tMatrice composite de dispersion de formule (M1) selon la revendication 15 telle qu'elle répond à la formule Ni(3+n)tTis(t_t)Sn(5-t) Où n est compris entre 0,3 et 0,7 et t est compris entre 0,50 et 0,75 5\n<CLM>\1\tMatrice composite de dispersion de formule (M3) Ni,e+,(x_x)Tiy,+a(",)Sna(t-x-y)Sio-axi-x'-y) (M3) Où 0.20.xÉ0.30 ; 10 0.20.5_x'5.0.30 ; 0\n<CLM>\1\tProcédé de préparation de la matrice composite de dispersion de formule (M1) selon la revendication 15 ou 16 comprenant le broyage des alliages Ni3,,,Sn4 et Ti6Sn5 où n est compris entre 0,3 et 0,7\n<CLM>\1\tProcédé selon la revendication 18 comprenant l'étape de broyage des alliages 20 Ni3,,,Sn4 et Ti6Sn5 dans le rapport molaire (Ni3'Sn4)/(Ti6Sn5)=t/(1-t) où n est compris entre 0,3 et 0,7 et t est compris entre 0,50 et 0,75.\n<CLM>\1\tProcédé de préparation de la matrice composite de dispersion (M2) selon la revendication 2 comprenant le broyage des éléments Ni, Ti et Si en proportions 25 stoechiométriques.\n<CLM>\1\tProcédé de préparation de la matrice composite de dispersion (M3) selon la revendication 2 ou 17 par broyage des alliages Ni3"Sn4 où n est compris entre 0,3 et 0,7 et Ti6Sn5 et des éléments Ti, Ni et Si. 30\n<CLM>\1\tProcédé de préparation du matériau composite enrichi (I-M) passivé selon la revendication 9 ou 10 comprenant la mise en contact du matériau composite enrichi (I-M) avec une solution aqueuse de phosphate de métal alcalin éventuellement hydraté.